(57)【要約】【課題】剛性、耐衝撃強度等の機械物性が優れ、フローマークやウエルド等が目立たず外観に優れたポリプロピレン樹脂組成物を提供すること。【解決手段】（Ａ）特定の２３℃ｎ−デカン可溶分量、この可溶成分の１３５℃デカリン中で測定される極限粘度〔η〕ａ、メルトフローレート（ＭＦＲ／２３０℃、荷重２１６０ｇ）、ポリプロピレン単独重合部分の１３Ｃ−ＮＭＲで測定したアイソタクチックペンタッド分率を有する結晶性プロピレンブロック共重合体８９〜３０重量％、（Ｂ）特定の２３℃ｎ−デカン可溶分量、この可溶成分の１３５℃デカリン中で測定される極限粘度〔η〕ａ、メルトフローレート（ＭＦＲ／２３０℃、荷重２１６０ｇ）、ポリプロピレン単独重合部分の１３Ｃ−ＮＭＲで測定したアイソタクチックペンタッド分率を有する結晶性プロピレンブロック共重合体５〜２５重量％、（Ｃ）メルトフローレート（ＭＦＲ／２３０℃、荷重２１６０ｇ）が０．５〜３０ｇ／１０分であるエラストマー性重合体１〜２０重量％、及び（Ｄ）無機充填材５〜２５重量％を配合してなるプロピレン系樹脂組成物。【特許請求の範囲】
【請求項１】
（Ａ）２３℃ｎ−デカン可溶分量が１５〜３５重量％で且つこの可溶分成分の１３５℃デカリン中で測定される極限粘度〔η〕ａが１〜５ｄｌ／ｇ未満であり、ＡＳＴＭＤ１２３８の方法で測定したメルトフローレート（ＭＦＲ／２３０℃、荷重２１６０ｇ）が１０〜１５０ｇ／１０分でありポリプロピレン単独重合部分の１３Ｃ−ＮＭＲで測定したアイソタクチックペンタッド分率が０．９７以上である結晶性プロピレンブロック共重合体８９〜３０重量％、
（Ｂ）２３℃ｎ−デカン可溶分量が１５〜３５重量％で且つこの可溶分成分の１３５℃デカリン中で測定される極限粘度〔η〕ｂが５〜１０ｄｌ／ｇであり、ＡＳＴＭＤ１２３８の方法で測定したメルトフローレート（ＭＦＲ／２３０℃、荷重２１６０ｇ）が１〜３５ｇ／１０分でありポリプロピレン単独重合部分の１３Ｃ−ＮＭＲで測定したアイソタクチックペンタッド分率が０．９７以上である結晶性プロピレンブロック共重合体５〜２５重量％、
（Ｃ）メルトフローレート（ＭＦＲ／２３０℃、荷重２１６０ｇ）が０．５〜３０ｇ／１０分であることを特徴とするエラストマー性重合体１〜２０量量％、
及び
（Ｄ）無機充填材５〜２５重量％
を配合してなるプロピレン系樹脂組成物（ここで（Ａ）〜（Ｄ）の合計が１００重量％）。
【請求項２】
前記（Ｃ）エラストマー性重合体の極限粘度〔η〕ｅと、前記（Ａ）結晶性プロピレンブロック共重合体のｎーデカン可溶分の極限粘度〔η〕ａとが、次の（１）式の関係を有することを特徴とする請求項１に記載のプロピレン系樹脂組成物。
０．５≦〔η〕ｅ／〔η〕ａ≦２                                （１）
【発明の詳細な説明】
【０００１】
【発明の属する技術分野】
本発明は、機械物性、耐光色相変化、及びフローマークやウエルド等の外観に優れた成形品を提供することができる、プロピレン系樹脂組成物に関する。
【０００２】
【従来の技術】
ポリプロピレン組成物は、自動車部品、機械部品、電気部品など種々の分野で利用されており、要求される性能に応じて種々の添加物が配合されている。例えば、自動車部品などの剛性と耐衝撃性が要求される分野においては、結晶性プロピレンブロック共重合体にエラストマー、タルクを配合したポリプロピレン組成物が利用されている（例えば特許文献１）。
【０００３】
【特許文献１】特開２００２−３０１９６号公報
【０００４】
上記ポリプロピレン組成物を自動車部品用材として用いる場合、塗装しないで樹脂に顔料を配合してなる着色成形品として用いられることがあるため、単に剛性や衝撃強度に優れているのみならず、成形品とした際にフローマーク等の外観不良が発生しないような優れた成形性が要求される。しかしながら、上記特性を充分に満足する結晶性プロピレン系樹脂組成物は得られていない。
【０００５】
本発明者らは上記この問題を検討した結果、結晶性プロピレンブロック共重合体に特定のプロピレンブロック共重合体を配合することにより、上記目的を達成できることを見出し、本発明に到達した。
【０００６】
【発明が解決しようとする課題】
そこで本発明の目的は、剛性、耐衝撃強度等の機械物性が優れ、フローマークやウエルド等が目立たず外観に優れたポリプロピレン樹脂組成物を提供することにある。
【０００７】
【課題を解決するための手段】
すなわち本発明は、
（Ａ）２３℃ｎ−デカン可溶分量が１５〜３５重量％且つこの可溶分成分の１３５℃デカリン中で測定される極限粘度〔η〕が１〜５ｄｌ／ｇ未満で、ＡＳＴＭＤ１２３８の方法で測定したメルトフローレート（ＭＦＲ／２３０℃、荷重２１６０ｇ）が１０〜１５０ｇ／１０分でありポリプロピレン単独重合部分の１３Ｃ−ＮＭＲで測定したアイソタクチックペンタッド分率が０．９７以上である結晶性プロピレンブロック共重合体８９〜３０重量％、
（Ｂ）２３℃ｎ−デカン可溶分量が１５〜３５重量％でかつこの可溶分成分の１３５℃デカリン中で測定される極限粘度〔η〕が５〜１０ｄｌ／ｇであり、ＡＳＴＭＤ１２３８の方法で測定したメルトフローレート（ＭＦＲ／２３０℃、荷重２１６０ｇ）が１〜３５ｇ／１０分でありポリプロピレン単独重合部分の１３Ｃ−ＮＭＲで測定したアイソタクチックペンタッド分率が０．９７以上である結晶性プロピレンブロック共重合体５〜２５重量％、
（Ｃ）メルトフローレート（２３０℃、荷重２１６０ｇ）が０．５〜３０ｇ／１０分であることを特徴とするエラストマー性重合体１〜２０重量％、
（Ｄ）無機充填材５〜２５重量％
を配合してなるプロピレン系樹脂組成物（ここで（Ａ）〜（Ｄ）の合計が１００重量％）に関する。
【０００８】
本発明で用いる（Ａ）結晶性プロピレンブロック共重合体は、樹脂全体としてＡＳＴＭ    Ｄ１２３８に準拠して２３０℃、２．１６ｋｇ荷重下で測定されるメルトフローレート（ＭＦＲ）が２０〜１５０ｇ／１０分、好ましくは２５〜１００ｇ／１０分の範囲にある。
【０００９】
本発明で用いる結晶性プロピレンブロック共重合体（Ａ）は、この樹脂をｎ−デカン溶剤分別した場合、２３℃ｎ−デカンに可溶な成分（ｂ−Ａ）と２３℃ｎ−デカンに不溶な成分（ａ−Ａ）とに分別される。その成分含有量は好ましくは２３℃ｎ−デカンに可溶な成分（ｂ−Ａ）が１５〜３５重量％、特に好ましくは１７〜２５重量％であり、２３℃ｎ−デカンに不溶な成分（ａ−Ａ）が６５〜８５重量％、特に好ましくは７５〜８３重量％であり、ポリプロピレン単独重合部分の１３Ｃ−ＮＭＲで測定したアイソタクチックペンタッド分率が０．９７以上、好ましくは０．９７５以上、更に好ましくは０．９８以上である。
【００１０】
また本発明で用いる結晶性プロピレンブロック共重合体（Ｂ）は、この樹脂をｎ−デカン溶剤分別した場合、２３℃ｎ−デカンに可溶な成分（ｂ−Ｂ）と２３℃ｎ−デカンに不溶な成分（ａ−Ｂ）とに分別される。その成分含有量は好ましくは２３℃ｎ−デカンに可溶な成分（ｂ−Ｂ）が１５〜３５重量％、特に好ましくは１７〜２５重量％であり、２３℃ｎ−デカンに不溶な成分（ａ−Ｂ）が６５〜８５重量％、特に好ましくは７５〜８３重量％であり、ポリプロピレン単独重合部分の１３Ｃ−ＮＭＲで測定したアイソタクチックペンタッド分率が０．９７以上、好ましくは０．９７５以上、更に好ましくは０．９８以上である。
【００１１】
上記（Ａ）又は（Ｂ）のｎ−デカン溶剤分別は次のようにして行う。すなわち、ポリプロピレンブロック共重合体樹脂の試料５ｇを１３５℃のｎ−デカン５００ｍｌに添加し、充分撹拌して可溶性の成分（可溶性のポリマー）を完全に溶解する。その後、２３℃に降温して２４時間放置する。次にこのｎ−デカン溶液を遠心分離し、分離後の液相を１０００ｍｌのアセトン中にデカンテーションし、ポリマーを析出させる。この析出物を濾過、洗浄、乾燥し、２３℃ｎ−デカンに可溶の成分（ｂ）とする。２３℃ｎ−デカンに可溶の成分（ｂ）以外の成分を２３℃ｎ−デカンに不溶の成分（ａ）とする。本報では（Ａ）又は（Ｂ）の（ａ）成分をそれぞれ（ａ−Ａ），（ａ−Ｂ）と標記し、（Ａ）又は（Ｂ）の（ｂ）成分をそれぞれ（ｂ−Ａ），（ｂ−Ｂ）と標記している。
【００１２】
本発明で用いる結晶性プロピレンブロック共重合体（Ａ）において、２３℃ｎ−デカンに不溶な成分（ａ−Ａ）は、通常プロピレンから導かれる構造単位のみからなることが好ましいが、少量、例えば１０モル％以下、好ましくは５モル％以下の他のモノマーから導かれる構造単位を含有していてもよい。他のモノマーとしては、たとえばエチレン、１−ブテン、１−ペンテン、１−ヘキセン、４−メチル−１−ペンテン、３−メチル−１−ペンテン、１−ヘプテン、１−オクテン、１−ノネン、１−デセン、１−ドデセンなどのプロピレン以外のα−オレフィン；スチレン、ビニルシクロペンテン、ビニルシクロヘキサン、ビニルノルボルナンなどのビニル化合物；酢酸ビニルなどのビニルエステル；無水マレイン酸などの不飽和有機酸またはその誘導体；共役ジエン；ジシクロペンタジエン、１，４−ヘキサジエン、ジシクロオクタジエン、メチレンノルボルネン、５−エチリデン−２−ノルボルネンなどの非共役ポリエン類等があげられる。これらの中では、エチレン、炭素数４〜１０のα−オレフィンなどが好ましい。これらは２種以上共重合されていてもよい。
【００１３】
本発明で好ましく用いることのできる結晶性プロピレンブロック共重合体（Ａ）の（ａ−Ａ）２３℃ｎ−デカン不溶部のＭＦＲは、１０〜４００ｇ／１０分、好ましくは２０〜２５０ｇ／１０分の範囲である。
【００１４】
２３℃ｎ−デカンに可溶な成分（ｂ−Ａ）は主としてプロピレン・α−オレフィン共重合体部であるが、プロピレン単独重合体の一部、例えば低分子量物等の重合の際に生じる副生物などが含まれる。
【００１５】
２３℃ｎ−デカンに可溶な成分（ｂ−Ａ）を形成するプロピレン・α−オレフィン共重合体のα−オレフィンとしては、エチレンおよび／または炭素数４〜１２のα−オレフィンなどである。具体的なものとしては、エチレン、１−ブテン、１−ペンテン、１−ヘキセン、４−メチル−１−ペンテン、３−メチル−１−ペンテン、１−ヘプテン、１−オクテン、１−ノネン、１−デセン、１−ドデセンなどのα−オレフィンがあげられる。これらの中では、エチレンが好ましい。
【００１６】
本発明で用いる結晶性プロピレンブロック共重合体（Ａ）の２３℃ｎ−デカン可溶分（ｂ−Ａ）の極限粘度（［η］ａ；デカリン中、１３５℃）は１〜５ｄｌ／ｇ未満、特に１．５〜４．０ｄｌ／ｇであることが好ましい。
また、結晶性プロピレンブロック共重合体（Ｂ）の２３℃ｎ−デカン可溶分（ｂ−Ｂ）の極限粘度（［η］ａ；デカリン中、１３５℃）は５〜１０ｄｌ／ｇ、特に６．５〜９ｄｌ／ｇであることが好ましい。
【００１７】
本発明で用いる結晶性プロピレンブロック共重合体（Ａ）又は（Ｂ）を製造するための方法は、例えば、高立体規則性ポリプロピレン製造用触媒の存在下に、多段重合により製造することができる。すなわち、本発明のプロピレンブロック共重合体は、（ｉ）マグネシウム、チタン、ハロゲンおよび電子供与体を含有する固体状チタン触媒成分と、（ｉｉ）有機金属化合物触媒成分と、（ｉｉｉ）ドナー成分とから形成される高立体規則性ポリプロピレン製造用の重合用触媒の存在下に、第１段で実質的に水素の存在下もしくは非存在下でプロピレンを重合させるプロピレン単独重合体部（Ａ−２）又は（Ｂ−２）を最終的に得られるプロピレンブロック共重合体（Ａ）又は（Ｂ）全体の６５〜８５重量％製造する段と、プロピレンおよびα−オレフィンを共重合させて、プロピレン・α−オレフィン共重合体部（ｂ）を、最終的に得られるプロピレンブロック共重合体（Ａ）又は（Ｂ）全体の１５〜３５重量％製造する段とを含む多段以上の多段重合により製造することができる。分子量および極限粘度〔η〕の調整方法は特に制限されないが、分子量調整剤として水素を使用する方法が好ましい。
【００１８】
各段の重合は連続的に行うこともできるし、バッチ式あるいは半連続式に行うこともできるが、連続的に行うのが好ましい。また重合は気相重合法、あるいは溶液重合、スラリー重合、バルク重合等の液相重合法など、公知の方法で行うことができる。第２段目以降の重合は、前段の重合に引き続いて、連続的に行うのが好ましい。バッチ式で行う場合、１器の重合器を用いて多段重合することもできる。
【００１９】
重合媒体として、不活性炭化水素類を用いてもよく、また液状のプロピレンを重合媒体としてもよい。また各段の重合条件は、重合温度が約−５０〜＋２００℃、好ましくは約２０〜１００℃の範囲で、また重合圧力が常圧〜９．８ＭＰａ（ゲージ圧）、好ましくは約０．２〜４．９ＭＰａ（ゲージ圧）の範囲内で適宜選択される。
【００２０】
本発明のポリプロピレン樹脂組成物は第３の成分として（Ｃ）エラストマー性重合体を含有する。エラストマー性重合体は１種単独でも使用できるし、２種以上を組み合わせて使用することもできる。
【００２１】
本発明で用いることのできるエラストマー性重合体としては、好ましくは、オレフィン系エラストマーとスチレン系エラストマーとを挙げることができる。
【００２２】
オレフィン系エラストマーとしては炭素数２〜２０、好ましくは２〜１０のα−オレフィンの共重合体からなるエラストマーが使用できる。α−オレフィンの具体的なものとしては、エチレン、プロピレン、１−ブテン、３−メチル−１−ペンテン、４−メチル−１−ペンテン、１−ヘキセン、１−オクテン、１−デセン、１−テトラデセン、１−オクタデセンなどがあげられる。これらのα−オレフィンは、二種もしくは三種以上を併用する。オレフィン系エラストマーの具体的なものとしては、エチレン・プロピレン共重合体、エチレン・ブテン共重合体、エチレン・ヘキセン共重合体、エチレン・オクテン共重合体、エチレン・デセン共重合体等のエチレン・α−オレフィン共重合体、プロピレン・ブテン共重合体、プロピレン・ブテン・エチレン共重合体などがあげられる。
【００２３】
このようなオレフィン系エラストマー成分の具体的なものとしては、エチレン・プロピレン共重合体ゴム、エチレン・１−ブテン共重合体ゴム、エチレン・１−オクテン共重合体ゴム、プロピレン・エチレン共重合体ゴム等のジエン成分を含まない非晶性または低結晶性のα−オレフィン共重合体；エチレン・プロピレン・ジシクロペンタジエン共重合体ゴム；エチレン・プロピレン・１，４−ヘキサジエン共重合体ゴム、エチレン・プロピレン・シクロオクタジエン共重合体ゴム、エチレン・プロピレン・メチレンノルボルネン共重合体ゴム、エチレン・プロピレン・エチリデンノルボルネン共重合体ゴム等のエチレン・プロピレン・非共役ジエン共重合体ゴム；エチレン・ブタジエン共重合体ゴムなどがあげられる。
【００２４】
本発明でポリプロピレン樹脂に好ましく混合されるスチレン系エラストマーとは、スチレン・エチレン／ブチレン・スチレンブロック共重合体（ＳＥＢＳ）に代表されるスチレンを２０％以上含むエラストマーをいう。
【００２５】
本発明でいうＳＥＢＳとは、一般的にスチレン・ブタジエン系ブロック共重合体であるＳＢＳ（スチレン・ブタジエン・スチレンブロック共重合体）の水添物として知られている。本発明では、ＳＥＢＳとともにＳＢＳおよび他のスチレン・共役ジエン系共重合体あるいはこれらの完全または不完全水素化物が用られいてもよい。
【００２６】
本発明におけるＳＥＢＳは、ポリスチレンブロック単位とポリエチレン／ブチレンゴムブロック単位とからなる熱可塑性エラストマーである。このようなＳＥＢＳでは、ハードセグメントであるポリスチレンブロック単位が物理架橋（ドメイン）を形成してゴムブロック単位の橋かけ点として存在しており、このポリスチレンブロック単位間に存在するゴムブロック単位はソフトセグメントであってゴム弾性を有している。
【００２７】
本発明で用いられるＳＥＢＳは、ポリスチレン単位を１４〜４０モル％の量で含有していることが望ましい。なおスチレンから導かれる単位の含有量は、赤外線分光法、ＮＭＲ分光法などの常法によって測定される値である。
【００２８】
ＳＥＢＳのメルトフローレート（ＭＦＲ；ＡＳＴＭ    Ｄ１２３８に準拠して２３０℃、２．１６ｋｇ荷重下で測定）は０．０１〜１００ｇ／１０分好ましくは０．５〜３０ｇ／１０分であることが望ましい。
【００２９】
このようなスチレン・共役系共重合体としては、具体的に、ＳＢＲ（スチレン・ブタジエンランダム共重合体）、ＳＢＳ、ＰＳ−ポリイソプレンブロック共重合体、ＳＩＳ（スチレン・イソプレン・スチレンブロック共重合体）およびＳＩＳ水添物（ＳＥＰＳ）などが挙げられ、より具体的には、クレイトン（Ｋｒａｔｏｎ：シェル化学（株）製）、キャリフレックスＴＲ（シェル化学（株）製）、ソルプレン（フィリップスペトロリファム社製）、ユーロプレンＳＯＬＴ（アニッチ社製）、タフプレン（旭化成（株）製）、ソルプレン−Ｔ（日本エラストマー社製）、ＪＳＲＴＲ（日本合成ゴム社製）、電化ＳＴＲ（電気化学社製）、クインタック（日本ゼオン社製）、クレイトンＧ（シェル化学（株）製）、タフテック（旭化成（株）製）（商品名）などが挙げられる。
【００３０】
本発明でいうスチレン系エラストマーとは、上記ＳＥＢＳの他、例えばスチレン・ブタジエンゴム、およびその水添物等を挙げることが出来る。
【００３１】
本発明で用いる（Ｃ）エラストマー性重合体の極限粘度〔η〕ｅは、前記（Ａ）結晶性プロピレンブロック共重合体のｎーデカン可溶分（ｂ−Ａ）の極限粘度〔η〕ａとの間に次の（１）式の関係があることが、樹脂組成物滞留時の衝撃強度がより低下しにくいため好ましい。
０．５≦〔η〕ｅ／〔η〕ａ≦２……（１）
【００３２】
本発明で用いる無機充填剤（Ｄ）としては、タルク、クレー、炭酸カルシウム、マイカ、けい酸塩類、炭酸塩類、ガラス繊維などがあげられる。これらの中ではタルク、炭酸カルシウムが好ましく、特にタルクが好ましい。タルクは平均粒径が１〜８μｍ、好ましくは１〜５μｍのものが望ましい。無機充填剤（Ｄ）は１種単独で使用することもできるし、２種以上を組み合せて使用することもできる。
【００３３】
本発明の自動車用ポリプロピレン系樹脂組成物においては、結晶性プロピレンブロック共重合体（Ａ）８９〜３０重量％、好ましくは８２〜４７重量％、結晶性プロピレンブロック共重合体（Ｂ）５〜２５重量％、好ましくは８〜２０重量％、エラストマー性重合体（Ｃ）１〜２０重量％、好ましくは２〜１０重量％、（Ｄ）無機充填材５〜２５重量％、好ましくは８〜２３重量％である。
【００３４】
本発明の組成物には前記（Ａ）〜（Ｄ）成分の他に、必要に応じて、耐熱安定剤、帯電防止剤、耐候安定剤、耐光安定剤、老化防止剤、酸化防止剤、脂肪酸金属塩、軟化剤、分散剤、充填剤、着色剤、滑剤、顔料などの他の添加剤を、本発明の目的を損なわない範囲で配合することができる。
【００３５】
前記酸化防止剤としては、フェノール系、イオウ系またはリン系のいずれの酸化防止剤でも配合することができる。酸化防止剤の配合量は、結晶性プロピレンブロック共重合体（Ａ）、結晶性プロピレンブロック重合体（Ｂ）、及びエラストマー性重合体（Ｃ）成分の合計１００重量部に対して０．０１〜１重量部、好ましくは０．０５〜０．３重量部とするのが望ましい。
【００３６】
本発明のポリプロピレン樹脂組成物を製造するには、（Ａ）プロピレンブロック共重合体と、（Ｂ）プロピレンブロック共重合体、（Ｃ）エラストマー性重合体、および（Ｄ）無機充填材、および必要に応じて耐熱安定剤などを、ヘンシェルミキサー、Ｖ−ブレンダー、リボンブレンダーまたはタンブラブレンダー等で混合し、得られた組成物を押出機を用いて目的とするポリプロピレン樹脂組成物のペレットを製造することができる。
【００３７】
本発明のポリオレフィン組成物は、剛性、耐衝撃強度等の機械物性が優れ、フローマークやウエルド等が目立たず外観に優れており、特に自動車部品の原料として好ましく使用できる。自動車部品の具体的なものとしては、内装用途としてはインスツルメントパネル、グローボックス、コンソールボックス、ドアトリム、ピラートリム、ステアリングコラムカバーなどがあげられ、外装用途としてはバンパー、サイドモールなどがあげられる。
【００３８】
【発明の効果】
本発明のプロピレン系樹脂組成物は、剛性、耐衝撃強度等の機械物性が優れており、フローマークやウエルド等が目立たず外観に優れている。
【００３９】
【発明の実施の形態】
次に本発明の実施例について説明する。なお、本発明はその要旨を超えない限りこれらの実施例になんら限定される訳ではない。
なお、本発明における各物性の測定は次の方法により行った。
メルトフローレート：ＡＳＴＭ    Ｄ１２３８に準拠した条件で測定した。
ポリプロピレンの〔η〕：ポリプロピレンを１３５℃デカリンに溶解して測定した極限粘度〔η〕
ｍｍｍｍ分率：アイソタクチックペンタッド分率、１３Ｃ−ＮＭＲで測定した。
アイゾット衝撃強度（２３℃）：ＡＳＴＭ    Ｄ２５６に準拠した条件で測定した。
曲げ弾性率：ＡＳＴＭ  Ｄ７９０に準拠した条件で測定した。
低温脆化温度：ＡＳＴＭ  Ｄ７４６に準拠した条件で測定した。
【００４０】
【実施例】
次に実施例を通して本発明を説明するが、本発明はそれら実施例によって何ら限定されるものではない。
【００４１】
実施例で使用した原料は以下のとおりである。
2004359877.tif 000002
【００４２】
2004359877.tif 000003
【００４３】
2004359877.tif 000004
【００４４】
2004359877.tif 000005
【００４５】
（ｅ）エチレン，１−ブテンからなるエラストマー性重合体（Ｃ）
ＭＦＲ（１９０℃）                ：４ｇ／１０分
密度                              ：０．８６０ｇ／ｃｍ３
（ｆ）タルク（Ｄ）
粒径                              ：３μｍ
【００４６】
本発明において、物性は次の方法で測定した。
表１に示した割合で成分（Ａ）、（Ｂ）、（Ｃ）、（Ｄ）およびＩｒｇａｎｏｘ１０１０（チバスペシャリティケミカルズ製）０．１重量部、Ｉｒｇａｆｏｓ１６８（チバスペシャリティケミカルズ製）０．１重量部およびステアリン酸カルシウム０．１重量部とをヘンシェルミキサーでドライブレンドし、二軸混練機（ＴＥＸ３０、日本製鋼所製）２００℃で溶融混合、造粒して、各組成物のペレットを得た。
【００４７】
次いで、そのペレットを用いて射出成形により２００℃、金型温度４０℃にて厚み２ｍｍのフローマーク評価用平板状試験片、曲げ強度試験用の試験片（ＡＳＴＭ  Ｄ７９０、厚み３．２ｍｍ、長さ１２７ｍｍ、幅１２．７ｍｍ）、およびアイゾット衝撃試験用の試験片（ＡＳＴＭ  Ｄ２５６、厚み３．２ｍｍ、長さ６３．５ｍｍ、幅１２．７ｍｍ）、低温脆化温度測定用試験片（ＡＳＴＭ  Ｄ７４６、厚み２．０ｍｍ、長さｍｍ、幅ｍｍ）をそれぞれ作製した。これら試験片を用いて曲げ試験、アイゾット衝撃試験、低温脆化温度測定、フローマーク評価及びメルトフローレート測定を行い、その結果を表１に示した。
【００４８】
【表１】
2004359877.tif 000006
【００４９】
実施例１、２は自動車内装部品用材料として、実施例３は自動車外装部品用材料として機械物性，フローマーク外観共に良好であった。なかでも実施例１及び実施例３は特に良好な外観品質が得られた。一方比較例１及び比較例３は機械物性は良好であるもののフローマーク外観が悪い。実施例２及び実施例４は曲げ弾性率が低い。これらの理由により比較例１〜４はいずれも自動車部品用としては用いがたい。